"光透過性基材と、前記光透過性基材の一方の面上にハードコート層Aと、前記光透過性基材の他方の面上にハードコート層Bとを有する光学積層体であって、前記ハードコート層Aは、反応性官能基を有するレベリング剤及びバインダー樹脂を含有するハードコート層A用組成物を用いて形成された層であり、前記ハードコート層Bは、反応性官能基を有さないレベリング剤、易滑剤及びバインダー樹脂を含有するハードコート層B用組成物を用いて形成された層であることを特徴とする光学積層体。ハードコート層A用組成物及びハードコート層B用組成物のバインダー樹脂は、ペンタエリスリトールトリメタアクリレート、ポリメチルメタアクリレート、並びに、イソシアヌル酸エチレンオキシド変性ジ及びトリアクリレートからなる群より選択される少なくとも1種を含有する請求項1記載の光学積層体。易滑剤は、シリカ、シリコーン、高密度ポリエチレン、ポリスチレン、及び、ポリスチレンアクリルからなる群より選択される少なくとも1種の微粒子である請求項1又は2記載の光学積層体。易滑剤は、平均粒径が100~800nmである請求項1、2又は3記載の光学積層体。本発明は、上記現状に鑑み、互いに貼り付くことを防止し、後加工印刷時の塗工性に優れた光学積層体を提供することを目的とする。本発明は、光透過性基材と、上記光透過性基材の一方の面上にハードコート層Aと、上記光透過性基材の他方の面上にハードコート層Bとを有する光学積層体であって、上記ハードコート層Aは、反応性官能基を有するレベリング剤及びバインダー樹脂を含有するハードコート層A用組成物を用いて形成された層であり、上記ハードコート層Bは、反応性官能基を有さないレベリング剤、易滑剤及びバインダー樹脂を含有するハードコート層B用組成物を用いて形成された層であることを特徴とする光学積層体である。上記ハードコート層A用組成物及びハードコート層B用組成物のバインダー樹脂は、ペンタエリスリトールトリメタアクリレート、ポリメチルメタアクリレート、並びに、イソシアヌル酸エチレンオキシド変性ジ及びトリアクリレートからなる群より選択される少なくとも1種を含有することが好ましい。上記易滑剤は、シリカ、シリコーン、高密度ポリエチレン、ポリスチレン、及び、ポリスチレンアクリルからなる群より選択される少なくとも1種の微粒子であることが好ましい。上記易滑剤は、平均粒径が100~800nmであることが好ましい。以下に、本発明を詳細に説明する。本発明は、光透過性基材と、上記光透過性基材の両面上に、それぞれ、特定の成分からなるハードコート層を有することを特徴とする光学積層体である。このため、本発明の光学積層体は、互いに貼り付くのを防止することができ、かつ、後加工印刷時の塗工性にも優れたものである。本発明の光学積層体は、光透過性基材の両面に、レベリング剤及びバインダー樹脂を含有するハードコート層用組成物を用いて形成されたハードコート層を有する。また、一方のハードコート層は、易滑剤を用いて形成された層である。このため、本発明の光学積層体は、ロール状に巻き取った場合に、互いに貼り付くのを防止することができる。また、本発明の光学積層体において、一方のハードコート層は、反応性官能基を有するレベリング剤を使用して形成した層ハードコート層Aである。更に、本発明の光学積層体において、もう一方のハードコート層は、反応性官能基を有さないレベリング剤を使用して形成した層ハードコート層Bである。このため、本発明の光学積層体について、このようなハードコート層Bを加飾フィルムの裏面として使用する場合、後加工印刷時の塗工性にも優れたものとなる。本発明の光学積層体は、光透過性基材を有する。上記光透過性基材としては、透明性、平滑性、耐熱性を備え、機械的強度とに優れたものであることが好ましい。上記光透過性基材を形成する材料の具体例としては、ポリエステルポリエチレンテレフタレート、ポリエチレンナフタレート、トリアセチルセルロースTAC、セルロースジアセテート、セルロースアセテートブチレート、ポリエステル、ポリアミド、ポリイミド、ポリエーテルスルフォン、ポリスルフォン、ポリプロピレン、ポリメチルペンテン、ポリ塩化ビニル、ポリビニルアセタール、ポリエーテルケトン、ポリメタクリル酸メチル、ポリカーボネート、又はポリウレタン等の熱可塑性樹脂が挙げられ、好ましくは、耐熱性が高い点で、ポリエステルポリエチレンテレフタレート、ポリエチレンナフタレートが挙げられる。上記光透過性基材としては、また、脂環構造を有した非晶質オレフィンポリマーCyclo-Olefin-Polymer:COPフィルムも使用することができる。これは、ノルボルネン系重合体、単環の環状オレフィン系重合体、環状共役ジエン系重合体、ビニル脂環式炭化水素系重合体樹脂等が用いられている基材であり、例えば、日本ゼオン社製のゼオネックスやゼオノアノルボルネン系樹脂、住友ベークライト社製スミライトFS-1700、JSR社製アートン変性ノルボルネン系樹脂、三井化学社製アペル環状オレフィン共重合体、Ticona社製のTopas環状オレフィン共重合体、日立化成社製オプトレッツOZ-1000シリーズ脂環式アクリル樹脂等が挙げられる。また、トリアセチルセルロースの代替基材として旭化成ケミカルズ社製のFVシリーズ低複屈折率、低光弾性率フィルムも好ましい。上記光透過性基材は、上記熱可塑性樹脂を柔軟性に富んだフィルム状体として使用することが好ましいが、硬化性が要求される使用態様に応じて、これら熱可塑性樹脂の板を使用することも可能であり、又は、ガラス板の板状体のものを使用してもよい。上記光透過性基材の厚さは、20~300μmであることが好ましく、より好ましくは下限が30μmであり、上限が200μmである。光透過性基材が板状体の場合にはこれらの厚さを超える厚さであってもよい。上記光透過性基材には、その表面上にハードコート層を形成するのに際して、接着性向上のために、コロナ放電処理、酸化処理等の物理的な処理の他、アンカー剤又はプライマーと呼ばれる塗料の塗布を予め行ってもよい。本発明の光学積層体は、上記光透過性基材の一方の面上にハードコート層Aと、上記光透過性基材の他方の面上にハードコート層Bとを有する。上記ハードコート層Aは、反応性官能基を有するレベリング剤及びバインダー樹脂を含有するハードコート層A用組成物を用いて形成される。ここで、一般に、レベリング剤は、乾燥過程の塗膜表面に配向して、塗膜の表面張力を均一化し、浮きまだらやハジキを防止し、被塗物への濡れを改良し得るものである。本発明では、ハードコート層Aが反応性官能基を有するレベリング剤を含有する。このようなレベリング剤を含有することにより、上記ハードコート層Aを有する光学積層体をロールで巻き取る際に裏移りを防ぐことができる。また、防汚性能を長期間維持することができる。上記反応性官能基を有するレベリング剤としては、アクリレート系の官能基を有するフッ素系レベリング剤、ケイ素系レベリング剤、及び、アクリル系レベリング剤等を挙げることができる。なかでも、指紋及び油性インキ等の汚れをはじき、簡単に拭き取りができる点で、アクリレート系の官能基を有するフッ素系レベリング剤、及び、ケイ素系レベリング剤であることが好ましい。上記反応性官能基を有するレベリング剤の市販品としては、ダイキン工業社製のオプツールDAC、DIC社製のメガファックRSシリーズRS71、RS101、RS102、RS201、RS401及びRS701、DIC社製のディフェンサシリーズTF3000、TF3001、TF3002、TF3025及びTF3026等の反応性官能基を有するフッ素系レベリング剤;信越化学工業社製のX22-163A、ビックケミージャパン社製のBYKUV3500、BYKUV3510及びBYKUV3570等の反応性基を有するケイ素系レベリング剤等を挙げることができる。を挙げることができる。なかでも、汚れをはじき、拭き取り性が良好な点で、DIC社製RS71が好ましい。上記反応性官能基を有するレベリング剤は、上記ハードコート層A用組成物における含有量がバインダー樹脂固形分100質量部に対して0.05~5質量部であることが好ましい。0.05質量部未満であると、平滑な膜面が得られなく、また期待する滑り性、防汚性能が得られないおそれがある。5質量部を超えると、上記組成物が泡立ったり、形成された塗膜において、表面硬度が低下したり、相分離したりするおそれがある。上記ハードコート層A用組成物に含有されるバインダー樹脂としては、透明性のものが好ましく、例えば、紫外線又は電子線により硬化する樹脂である電離放射線硬化型樹脂、電離放射線硬化型樹脂と溶剤乾燥型樹脂熱可塑性樹脂等、塗工時に固形分を調整するために添加した溶剤を乾燥させるだけで、被膜となるような樹脂との混合物、又は、熱硬化型樹脂を挙げることができる。より好ましくは電離放射線硬化型樹脂である。なお、本明細書において、樹脂は、モノマー、オリゴマー等の樹脂成分も包含する概念である。上記電離放射線硬化型樹脂としては、例えば、アクリレート系の官能基を有する化合物等の1又は2以上の不飽和結合を有する化合物を挙げることができる。1の不飽和結合を有する化合物としては、例えば、エチルメタアクリレート、エチルヘキシルメタアクリレート、スチレン、メチルスチレン、N-ビニルピロリドン等を挙げることができる。2以上の不飽和結合を有する化合物としては、例えば、ポリメチロールプロパントリメタアクリレート、ヘキサンジオールメタアクリレート、トリプロピレングリコールジメタアクリレート、ジエチレングリコールジメタアクリレート、ペンタエリスリトールトリメタアクリレート、ジペンタエリスリトールヘキサメタアクリレート、1,6-ヘキサンジオールジメタアクリレート、ネオペンチルグリコールジメタアクリレート等の多官能化合物、及び、これらの多官能化合物とメタアクリレート等との反応生成物例えば、多価アルコールのポリメタアクリレートエステル等を挙げることができる。なお、本明細書においてメタアクリレートは、メタクリレート及びアクリレートを指すものである。また、これらの化合物は、分子骨格の一部を変性しているものでもよく、エチレンオキサイド、プロピレンオキサイド、カプロラクトン、イソシアヌル酸、アルキル、環状アルキル、芳香族、ビスフェノール、等による変性がなされたものも使用することができる。上記化合物のほかに、不飽和二重結合を有する比較的低分子量のポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエン樹脂等も上記電離放射線硬化型樹脂として使用することができる。上記電離放射線硬化型樹脂は、溶剤乾燥型樹脂と併用して使用することもできる。溶剤乾燥型樹脂を併用することによって、塗布面の被膜欠陥を有効に防止することができ、これによってより優れた艶黒感を得ることができる。上記電離放射線硬化型樹脂と併用して使用することができる溶剤乾燥型樹脂としては特に限定されず、一般に、熱可塑性樹脂を使用することができる。上記熱可塑性樹脂としては特に限定されず、例えば、スチレン系樹脂、メタアクリル系樹脂、酢酸ビニル系樹脂、ビニルエーテル系樹脂、ハロゲン含有樹脂、脂環式オレフィン系樹脂、ポリカーボネート系樹脂、ポリエステル系樹脂、ポリアミド系樹脂、セルロース誘導体、シリコーン系樹脂及びゴム又はエラストマー等を挙げることができる。上記熱可塑性樹脂は、非結晶性で、かつ有機溶剤特に複数のポリマーや硬化性化合物を溶解可能な共通溶剤に可溶であることが好ましい。特に、製膜性、透明性や耐候性に優れるという観点から、スチレン系樹脂、メタアクリル系樹脂、脂環式オレフィン系樹脂、ポリエステル系樹脂、セルロース誘導体セルロースエステル類等等が好ましい。上記熱硬化型樹脂としては、フェノール樹脂、尿素樹脂、ジアリルフタレート樹脂、メラミン樹脂、グアナミン樹脂、不飽和ポリエステル樹脂、ポリウレタン樹脂、エポキシ樹脂、アミノアルキッド樹脂、メラミン-尿素共縮合樹脂、ケイ素樹脂、ポリシロキサン樹脂等を挙げることができる。上記ハードコート層Aのバインダー樹脂成分は、重量平均分子量1000以下のアクリルモノマー又はオリゴマーと、重量平均分子量10000~40000であるアクリルポリマーとを含有することが好ましい。上記重量平均分子量は、THF溶剤におけるゲルパーミエーションクロマトグラフィーGPC法によるポリスチレン換算値であり、分子量分布を有しない場合には、化合物そのものの分子量を意味するものである。更に、上記バインダー樹脂としては、ペン摺動性を高めることができる点で、ペンタエリスリトールトリメタアクリレート、イソシアヌル酸エチレンオキシド変性ジ及びトリメタアクリレート、並びに、ポリメチルメタアクリレートからなる群より選択される少なくとも1種を含有することが好ましい。上記ペン摺動性とは、光学積層体が、指先やスタイラスペン先等の接触体により繰返押圧されたときに損傷しないような機械的強度をいう。上記バインダー樹脂としては、ペンタエリスリトールトリメタアクリレート、イソシアヌル酸エチレンオキシド変性ジ及びトリメタアクリレート、並びに、ポリメチルメタアクリレートの3種を含有することがより好ましい。上記ハードコート層A用組成物は、上述した成分の他に、必要に応じて、他の成分を含んでいてもよい。上記他の成分としては、反応性微粒子、光重合開始剤、帯電防止剤、防眩剤、架橋剤、硬化剤、重合促進剤、粘度調整剤、防指紋剤等を挙げることができる。なお、ハードコート層A用組成物は、後述する易滑剤を含有さないことが好ましい。易滑剤を含有するとペン摺動性又は鉛筆硬度が低下するおそれがある。上記ハードコート層A用組成物は、上述した反応性官能基を有するレベリング剤、バインダー樹脂、及び、任意の他の成分を溶剤と混合して分散させることにより調製することができる。上記溶剤としては、例えば、水、アルコール例、メタノール、エタノール、プロパノール、イソプロパノール、n-ブタノール、s-ブタノール、t-ブタノール、ベンジルアルコール、PGME、ケトン例、アセトン、メチルエチルケトン、メチルイソブチルケトン、シクロヘキサノン、ヘプタノン、ジイソブチルケトン、ジエチルケトン、エステル例、酢酸メチル、酢酸エチル、酢酸プロピル、酢酸ブチル、蟻酸メチル、蟻酸エチル、蟻酸プロピル、蟻酸ブチル、PGMEA、脂肪族炭化水素例、ヘキサン、シクロヘキサン、ハロゲン化炭化水素例、メチレンクロライド、クロロホルム、四塩化炭素、芳香族炭化水素例、ベンゼン、トルエン、キシレン、アミド例、ジメチルホルムアミド、ジメチルアセトアミド、n-メチルピロリドン、エーテル例、ジエチルエーテル、ジオキサン、テトラヒドロフラン、エーテルアルコール例、1-メトキシ-2-プロパノール等を挙げることができる。これらは、単独で使用してもよいし、2種以上を併用してもよい。上記混合分散の方法としては、特に限定されず、例えば、ペイントシェーカー又はビーズミル等の公知の方法を使用することができる。上記ハードコート層Aは、上記ハードコート層A用組成物を用いて形成する。すなわち、上記光透過性基材の片面に上記ハードコート層A用組成物を塗布して塗膜を形成し、必要に応じて乾燥させた後、上記塗膜を硬化させることによりハードコート層Aを形成させることができる。上記ハードコート層A用組成物を塗布する方法としては、ロールコート法、ミヤバーコート法、グラビアコート法等の塗布方法が挙げられる。上記乾燥は、特に限定されないが、40~100°Cで20秒間~5分間行うのが好ましい。上記塗膜を硬化させる方法は、特に限定されず、公知の方法であればよく、例えば、塗膜に紫外線を照射することにより硬化させる方法が挙げられる。上記ハードコート層Aの層厚みは、3~20μmであることが好ましい。3μm未満であると、塗工斑、干渉ムラが出て外観が悪くなるだけでなく、充分な硬度にならないおそれがある。20μmを超えると、光学積層体自身にクラックが入ったり、巻き取りも困難なだけでなく、コスト的にも高くなってしまうおそれがある。また光学特性が低下するおそれがある。上記層厚みは、4~8μmであることがより好ましい。上記層厚みは、断面を電子顕微鏡SEM、TEM、STEMで観察し、測定して得られる値である。本発明の光学積層体は、上記ハードコート層Aがある光透過性基材の面とは別の面上にハードコート層Bを更に有する。上記ハードコート層Bは、バインダー樹脂、反応性官能基を有さないレベリング剤及び易滑剤を含有するハードコート層B用組成物を用いて形成された層である。上記反応性官能基を有さないレベリング剤とは、上述したハードコート層A用組成物において使用するレベリング剤が有する反応性官能基を有さないレベリング剤であることが好ましい。上記ハードコート層Bが反応性官能基を有さないレベリング剤を含有する組成物を用いて形成されることにより、上記ハードコート層Bを加飾フィルムの裏面として使用した場合に、後加工印刷時の塗工性に優れたものとすることができる。上記反応性官能基を有さないレベリング剤としては、撥水親油性のものが挙げられ、上述した反応性官能基を有さない、フッ素系レベリング剤、アクリル系レベリング剤等を挙げることができる。上記反応性官能基を有さないレベリング剤の市販品としては、例えば、DIC社製のメガファックシリーズMCF350-5、F444、F445、F470、F482及びF486等を挙げることができる。上記反応性官能基を有さないレベリング剤は、上記ハードコート層B用組成物における含有量がバインダー樹脂固形分100質量部に対して0.05~2質量部であることが好ましい。0.05質量部未満であると、平滑な膜面が得られなくなるおそれがある。2質量部を超えると、後加工印刷時において塗工性が不充分となったり、印刷層が好適に形成されなかったり、上記組成物が泡立ったり、得られた塗膜の表面硬度が低下したり、相分離したり、裏移りしてしまうといったおそれがある。上記バインダー樹脂としては、上述したハードコート層Aに使用し得るバインダー樹脂と同様のものを挙げることができる。なかでも、ハードコート層B用組成物に使用するバインダー樹脂としては、後工程製造加工時の熱収縮による光学積層体のカールを防止することができる点で、ハードコート層A用組成物のバインダー樹脂の樹脂組成と同様の樹脂組成であることが好ましい。上記ハードコート層B用組成物は、更に、易滑剤を含有する。上記易滑剤を含有することにより、光学積層体をロール状に巻き取った際、光学積層体同士が互いに貼り付くのを防止することができる。上記易滑剤としては、無機化合物の微粒子及び有機化合物の微粒子からなる群より選択される少なくとも1種からなる粒子を挙げることができる。また、上記易滑剤としては、シリカ、シリコーン、高密度ポリエチレン、ポリスチレン、及び、ポリスチレンアクリルからなる群より選択される少なくとも1種の微粒子であることが好ましい。更に、上記易滑剤は、耐熱性が高く、安価で、入手しやすい等の点で、シリカ粒子であることがより好ましい。上記易滑剤は、平均粒径が100~800nmであることが好ましい。100nm未満であると、易滑性が発現しないおそれがある。800nmを超えると、光学特性が悪化するおそれがある。上記易滑剤の平均粒径は、より好ましい下限が100nmであり、より好ましい上限が500nmである。なお、上記平均粒径は、レーザー回析散乱式の方法により測定して得られた値である。また、本発明の光学積層体に、更に、ニュートンリング発生防止効果を付与する場合は、上記易滑剤の平均粒径は4~25μmであることが好ましい。上記易滑剤は、ハードコート層B用組成物中の含有量が、バインダー樹脂固形分100質量部に対して1~10質量部であることが好ましい。1質量部未満であると、貼り付き防止効果が発現しないおそれがある。10質量部を超えると、光学特性が低下するおそれがある。上記易滑剤の含有量は、3~6質量部であることがより好ましい。上記ハードコート層B用組成物は、上述したハードコート層Aと同様に、その他の成分を含んでいてもよい。上記その他の成分としては、上述したハードコート層Aで使用し得るその他の成分と同様のものを挙げることができる。上記ハードコート層B用組成物の調製及びハードコート層Bの形成は、上述したハードコート層A用組成物の調製及びハードコート層Aの形成と同様の方法で行うことができる。上記ハードコート層Bの層厚みは、3~20μmであることが好ましい。3μm未満であると、塗工斑、干渉ムラが出て外観が悪くなるだけでなく、充分な硬度にならないおそれがある。20μmを超えると、光学積層体自身にクラックが入ったり、巻き取りも困難なだけでなく、コスト的にも高くなってしまうおそれがある。また光学特性が低下するおそれがある。上記層厚みは、4~8μmであることがより好ましい。また、光学積層体における、加工時の熱収縮によるカールの発生を防止できる点で、上記ハードコート層Bの層厚みは、上記ハードコート層Aの層厚みと同一であることが更に好ましい。上記層厚みは、断面を電子顕微鏡SEM、TEM、STEMで観察し、測定して得られる値である。本発明の光学積層体は、上述したように、上記光透過性基材の両面にそれぞれ特定の成分からなるハードコート層A及びBを有するものである。このため、光学積層体同士が互いに貼り付くのを防ぐことができる。また、熱収縮により光学積層体がカールするのを防ぐことができる。更に、上記ハードコート層Aを表面とし、上記ハードコート層Bを裏面とする場合、すなわち、ハードコート層Aが最表面となるように表示パネルに設置する際、本発明の光学積層体は、ペン摺動性や防指紋性、後加工印刷時における塗工性にも優れたものである。本発明の光学積層体は、上述の光透過性基材及びハードコート層A及びハードコート層B以外に、他の層を有していてもよい。上記他の層としては、帯電防止層、防眩層、低屈折率層、高屈折率層、防汚層等を挙げることができる。これらの層は、公知の材料を用いて公知の方法で形成することができる。本発明の光学積層体は、全光線透過率が90以上であることが好ましい。90未満であると、本発明の光学積層体を画像表示装置の表面に装着した場合において、色再現性や視認性を損なうおそれがある。上記全光線透過率は、95以上であることがより好ましく、98以上であることが更に好ましい。上記全光線透過率は、ヘイズメーター村上色彩技術研究所製、製品番号;HM-150を用いてJISK-7361に準拠した方法により測定することができる。本発明の光学積層体は、ヘイズが1.5以下であることが好ましい。1.5を超えると、ディスプレイ表面に装着した場合において、色再現性や視認性を損なうおそれがある他、所望のコントラストが得られないおそれがある。上記ヘイズは、0.3~1.2であることがより好ましい。上記ヘイズは、ヘイズメーター村上色彩技術研究所製、製品番号;HM-150を用いてJISK-7136に準拠した方法により測定することができる。本発明の光学積層体は、JISK5600-5-41999による鉛筆硬度試験荷重7.4Nにおいて、2H以上であることが好ましく、3H以上であることがより好ましく、4H以上であることが更に好ましい。本発明の光学積層体は、透過色相bが3以下であることが好ましい。3を超えると、フィルムが黄色味をおび、視認性や色再現性を損なうおそれがある。上記透過色相bは、2以下であることがより好ましい。上記透過色相bは、分光光度計島津製作所製、製品番号UVPC-2450を用いて測定して得られる値である。本発明の光学積層体は、液晶表示ディスプレイLCD等の表示パネル上に設置することのできる、タッチパネルの基材や、加飾フィルム等として好適に適用することができる。特に、本発明の光学積層体を、ハードコート層Aを表面とし、ハードコート層Bを裏面として、該裏面が上記表示パネルと接するように設置することで、貼り付き防止や、後加工印刷時の塗工性に優れたものをすることができる。また、本発明の光学積層体は、ペン擦傷性、防指紋性、防汚性に優れる。本発明の光学積層体は、上述した構成からなるものであるため、互いに貼り付くことがなく、かつ、後加工印刷時の塗工性に優れたものである。このため、本発明の光学積層体は、陰極線管表示装置CRT、液晶ディスプレイLCD、プラズマディスプレイPDP、エレクトロルミネッセンスディスプレイELD等のディスプレイ、特に高精細化ディスプレイに好適に使用することができる。以下に実施例及び比較例を掲げて本発明を更に詳しく説明するが、本発明はこれら実施例及び比較例のみに限定されるものではない。なお、文中、部又はとあるのは特に断りのない限り、質量基準である。実施例1PET基材東レ製ルミラーU46、厚み188μmの一面側に、下記の組成のハードコート層A用組成物を塗布し、温度50°Cの熱オーブン中で60秒間乾燥し、塗膜中の溶剤を蒸発させ、紫外線を積算光量が360mJ/cm2になるように照射して塗膜を硬化させることにより、膜厚5μmのハードコート層A層を形成した。次いで、上記PET基材の、上記ハードコート層A層を形成した面とは反対側の面に、下記の組成のハードコート層B用組成物を塗布し、温度50°Cの熱オーブン中で60秒間乾燥し、塗膜中の溶剤を蒸発させ、その塗膜側PET基材の上記ハードコート層A層とは反対側から紫外線を積算光量が360mJ/cm2になるように照射して塗膜を硬化させることにより、膜厚5μmのハードコート層Bを形成し、光学積層体を得た。<ハードコート層A用組成物1>ペンタエリスリトールトリアクリレート30質量部固形分ポリメチルアクリレート重量平均分子量400005質量部固形分イソシアヌル酸エチレンオキシド変性トリアクリレート商品名アロニックスM315東亜合成株式会社15質量部固形分レベリング剤a製品名メガファックRS71、フッ素系、DIC社製0.25質量部光重合開始剤製品名イルガキュアーIrg184、チバジャパン社製1.7質量部溶剤MIBK46質量部<ハードコート層B用組成物1>ペンタエリスリトールトリアクリレート30質量部固形分ポリメチルアクリレート重量平均分子量400005質量部固形分イソシアヌル酸エチレンオキシド変性トリアクリレート商品名アロニックスM315東亜合成株式会社15質量部固形分レベリング剤c製品名メガファックMCF350-5、固形分5質量DIC社製1質量部易滑剤aシリカ粒子、平均粒径250nm、製品名SIRMIBK15WT-E65固形分15質量、CIKナノテック社製20質量部光重合開始剤製品名イルガキュアーIrg184、チバジャパン社製1.7質量部溶剤メチルイソブチルケトンMIBK33.2質量部実施例2実施例1において、ハードコート層B用組成物1の代わりに、下記組成のハードコート層B用組成物2を使用した以外は、実施例1と同様にして光学積層体を得た。<ハードコート層B用組成物2>ペンタエリスリトールトリアクリレート30質量部固形分ポリメチルアクリレート重量平均分子量400005質量部固形分イソシアヌル酸エチレンオキシド変性トリアクリレート商品名アロニックスM315東亜合成株式会社15質量部固形分レベリング剤c製品名メガファックMCF350-5、固形分5質量DIC社製1質量部易滑剤aシリカ粒子、平均粒径250nm、製品名SIRMIBK15WT-E65固形分15質量、CIKナノテック社製33.3質量部光重合開始剤製品名イルガキュアーIrg184、チバジャパン社製1.7質量部溶剤メチルイソブチルケトンMIBK24.7質量部実施例3実施例1において、ハードコート層B用組成物1の代わりに、下記組成のハードコート層B用組成物3を使用した以外は、実施例1と同様にして光学積層体を得た。<ハードコート層B用組成物3>ペンタエリスリトールトリアクリレート30質量部固形分ポリメチルアクリレート重量平均分子量400005質量部固形分イソシアヌル酸エチレンオキシド変性トリアクリレート商品名アロニックスM315東亜合成株式会社15質量部固形分レベリング剤c製品名メガファックMCF350-5、固形分5質量DIC社製1質量部易滑剤aシリカ粒子、平均粒径250nm、製品名SIRMIBK15WT-E65固形分15質量、CIKナノテック社製10質量部光重合開始剤製品名イルガキュアーIrg184、チバジャパン社製1.7質量部溶剤メチルイソブチルケトンMIBK42.6質量部実施例4、5実施例1において、ハードコート層B用組成物1中の易滑剤aの代わりに、シリカ粒子平均粒径100nm、固形分15質量実施例4、又は、シリカ粒子平均粒径800nm、固形分15質量実施例5を使用した以外は、実施例1と同様にして光学積層体を作製した。実施例6実施例1において、ハードコート層A用組成物1中のレベリング剤aの代わりに、反応性官能基を有するケイ素系レベリング剤製品名BYKUV3500、ビックケミージャパン社製を使用した以外は、実施例1と同様にして光学積層体を作製した。実施例7実施例1において、ハードコート層B用組成物1中のレベリング剤cの代わりに、反応性官能基を有さないアクリル系レベリング剤製品名BYK350、ビックケミージャパン社製を使用した以外は、実施例1と同様にして光学積層体を作製した。実施例8実施例1において、ハードコート層B用組成物1中の易滑剤aの代わりに、シリカ粒子平均粒径1000nm、固形分15質量を使用した以外は、実施例1と同様にして光学積層体を作製した。実施例9実施例1において、ハードコート層Bの膜厚を10μmに代えた以外は、実施例1と同様にして光学積層体を作製した。比較例1実施例1において、ハードコート層B用組成物1の代わりに、下記組成のハードコート層B用組成物4を使用した以外は、実施例1と同様にして光学積層体を得た。<ハードコート層B用組成物4>ペンタエリスリトールトリアクリレート30質量部固形分ポリメチルアクリレート重量平均分子量400005質量部固形分イソシアヌル酸エチレンオキシド変性トリアクリレート商品名アロニックスM315東亜合成株式会社15質量部固形分レベリング剤c製品名メガファックMCF350-5、固形分5質量DIC社製1質量部光重合開始剤製品名イルガキュアーIrg184、チバジャパン社製1.7質量部溶剤メチルイソブチルケトンMIBK50.8質量部比較例2実施例1のハードコート層B用組成物1において、レベリング剤cの代わりに、反応性基を有するレベリング剤a製品名メガファックRS71、フッ素系、DIC社製を使用した以外は、実施例1と同様にして光学積層体を作製した。比較例3実施例1において、ハードコート層Bを形成しない以外は、実施例1と同様にして光学積層体を作製した。得られた各光学積層体について、下記の項目について評価した。評価結果を表1に示す。貼り付き防止性各光学積層体について、ハードコート層A面とハードコート層B面とを、面-面で擦り合わせて滑り性を確認することにより、下記の基準にて、貼り付き防止性を評価した。◎:滑り性が良好で、貼り付き防止性良好○:若干貼り付きが発生したが、滑らせると滑り、貼り付き性に問題なし△:一部貼り付きが発生し、滑らせても滑り性が不充分で、貼り付き性がやや劣る×:全面に貼り付きが発生し、滑らない印刷層塗工性各光学積層体について、ハードコート層B面上に、スクリーンインキ熱硬化型被膜を形成し、JISK5400の碁盤目試験の方法に準じて、SiOx最表面に1mm間隔で縦及び横、それぞれ11本の切れ目を入れて100個の碁盤目を作り、ニチバン社製セロテープ登録商標を碁盤目上に貼り付けた後、これを速やかに90°の方向に引張って剥離させ、下記の基準にて、印刷層塗工性塗膜密着性を評価した。○:碁盤目100個中、剥がれなかった碁盤目の数が80個~100個△:碁盤目100個中、剥がれなかった碁盤目の数が30個~79個×:碁盤目100個中、剥がれなかった碁盤目の数が29個以下耐熱カール性各光学積層体について、100mm四方の寸法のハードコートフィルムとし、これを平らな面に置き、150°C、1時間の耐熱試験を実施し、四隅の平面からの浮きあがりの高さの平均値をカールの高さとして測定した。なお、カールの高さはハードコート層B面ハードコート層A面とは反対側の面を下側にした場合、ハードコート層A面を下側にした場合のそれぞれについて測定を行った。ハードコート層B面を下側にした場合のハードコート層A面側へのカール高さを負の値に、ハードコート層Aを下側にした場合のハードコート層B面側へのカール高さを正の値とした。つまり、例えば、ハードコート層B面側を下側にした場合のハードコートA側へのカール高さが3mmの場合は、-3mmとし、ハードコート層A層を下側にした場合のハードコートB側へのカール高さが7mmの場合は、7mmとする。下記の基準にて、耐熱カール性を評価した。○:0mm以上±2mm未満△:±2mm以上±5mm未満×:±5mm以上ヘイズ各光学積層体のヘイズについて、ヘイズメーター村上色彩技術研究所製、製品番号;HM-150を用いてJISK-7136に準拠した方法により測定した。表1より、本発明の実施例の光学積層体は、貼り付き防止性、印刷層塗工性に優れるものであった。一方、比較例の光学積層体は、すべての項目において満足するものはなかった。"